СТОМАТОЛОГИЧЕСКАЯ КОМПОЗИЦИЯ, СПОСОБ ИЗГОТОВЛЕНИЯ И ПРИМЕНЕНИЕ

1. Стоматологическая композиция, содержащая:
a) соединение (А), характеризующееся следующими признаками:
только одно каркасное звено (U) с 6-20 атомами углерода, по меньшей мере, 6 атомов углерода которого образуют ароматический или алифатический циклический фрагмент, а остальные атомы углерода либо являются частью заместителей, подвешенных к циклическому фрагменту, либо являются частью мостиковых групп спейсерных звеньев, при этом один или более из указанных остальных атомов углерода могут быть замещены атомом кислорода, причем каркасное звено не содержит бисфенольной структуры,
одно или два спейсерных звена (S), соединенные с каркасным звеном (U) через эфирную связь, при этом, по меньшей мере, одно спейсерное звено (S) содержит цепь -CH2-CH2-CH2-CH2-O-CH2-CH(Q)-OG или остаток -CH2-CH(OG)-CH2-OM или смесь этих двух типов спейсеров в одном спейсерном звене,
где G содержит, по меньшей мере, одну группу, выбранную из акроила, метакроила, ацетила, бензоила и их комбинаций,
М содержит, по меньшей мере, одну арильную группу,
Q содержит, по меньшей мере, одну группу, выбранную из водорода, метила, фенила, феноксиметила и их комбинаций,
при условии, что, по меньшей мере, две группы G присутствуют в соединении (А), где в случае, если присутствует только одно спейсерное звено (S), то группа G, не являющаяся частью указанного спейсерного звена (S), находится в заместителе, подвешенном к ароматическому или алифатическому циклическому фрагменту,
причем соединение (А) не содержит атомы галогенов,
b) наполнитель (В) и
c) инициатор (С).
2. Композиция по п.1, отличающаяся тем, что соединение (А) характеризуется, по меньшей мере, одним, двумя, тремя, четырьмя или пятью из следующих признаков:
- молекулярная масса (Mw): от приблизительно 550 до приблизительно 1000;
- реакционноспособная функциональная группа: 2 этиленненасыщенные реакционноспособные группы на молекулу, присоединенные через сложноэфирную связь на каркасе;
- нереакционноспособные функциональные группы: 2 углеводородные нереакционноспособные группы на молекулу, присоединенные через сложноэфирную. связь на каркасе;
- полярные группы: отсутствие свободных групп ОН внутри молекулы;
- вторичная сетка: отсутствие уретановых фрагментов внутри молекулы;
<mrow><mo stretchy="false">(</mo><msubsup><mi>n</mi><mi>D</mi><mrow><mn>20</mn></mrow></msubsup><mo stretchy="false">)</mo></mrow>
- коэффициент преломления: от приблизительно 1,495 до приблизительно 1,565
.
3. Композиция по любому из предыдущих пунктов, отличающаяся тем, что каркасное звено (U) содержит фрагмент, выбранный из
, , ,
, , ,
где символ «*» указывает на точки соединения фрагмента.
4. Композиция по п.1 или 2, отличающаяся тем, что спейсерное звено(я) (S) содержит фрагмент, выбранный из группы
S1: ,
где m=1-3 и n=1-3,
Q - водород, метил, фенил или феноксиметил,
S2: ,
где М - арил или фенил,
и
S3: ,
где m=1-3 и n=1-3,
Q - водород, метил, фенил или феноксиметил, и
М - арил или фенил,
где символ «*» указывает на точку соединения фрагмента.
5. Композиция по п.1 или 2, отличающаяся тем, что соединение (А) характеризуется структурой в соответствии с любой из формул (I), (II) или (III)
,
где a,b=0-3, c,d=0-3, (a+b)=1-6, (c+d)=1-6,
Q - независимо выбран из водорода, метила, фенила и феноксиметила,
,
,
где a,b=0-3, c, d=0-3, (a+b)=1-6, (c+d)=1-6,
Q - независимо выбран из водорода, метила, фенила и феноксиметила,
где G выбран из
, , , ,
и где U выбран из
, , ,
, , ,
и их смесей,
где символ «*» указывает на точку соединения фрагмента.
6. Композиция по п.1 или 2, отличающаяся тем, что соединение (А) выбрано из
(a+b)=1 и (c+d)=4
где (a+b)=1 и (c+d)=4
где (a+b)=1 и (c+d)=4
где (a+b)=1 и (c+d)=4
(a+b)=1 и (c+d)=2
где (a+b)= 1 и (c+d)=2
где (a+b)=1 и (c+d)=2
где (a+b)=1 и (c+d)=2
где (a+b)=1 и (c+d)=2
(a+b)=1 и (c+d)=2
где (a+b)=1 и (c+d)=2
где (a+b)=1 и (c+d)=2
где (a+b)=1 и (c+d)=2
где (a+b)=1 и (c+d)=2
(a+b)=1 и (c+d)=2
где (a+b)=1 и (c+d)=2
где (a+b)=1 и (c+d)=2
где (a+b)=1 и (c+d)=2
(a+b)=1 и (c+d)=1
где (a+b)=1 и (c+d)=1
где (a+b)=1 и (c+d)=1
где (a+b)=1 и (c+d)=1
где (a+b)=1 и (c+d)=1
(a+b)=1 и (c+d)=1
где (a+b)=1 и (c+d)=1
где (a+b)=1 и (c+d)=1
где (a+b)=1 и (c+d)=1
где (a+b)=1 и (c+d)=1
(a+b)=1 и (c+d)=1
где (a+b)=1 и (c+d)=1
где (a+b)=1 и (c+d)=1
где (a+b)=1 и (c+d)=1
(a+b)=1 и (c+d)=1
где (a+b)=1 и (c+d)=1
где (a+b)=1 и (c+d)=1
где (a+b)=1 и (c+d)=1
где (a+b)=1 и (c+d)=1
(a+b)=1 и (c+d)=1
где (a+b)=1 и (c+d)=1
где (a+b)=1 и (c+d)=1
где (a+b)=1 и (c+d)=1
и их смесей.
7. Композиция по п.1 или 2, отличающаяся тем, что инициатор (С) содержит редокс-инициатор, фотоинициатор или их смесь.
8. Композиция по п.1 или 2, отличающаяся тем, что дополнительно содержит один или более из следующих компонентов:
- полимеризуемое соединение (D), отличное от соединения (А),
- смягчитель (Е), не содержащий полимеризуемую группу(ы),
- вспомогательные вещества (F).
9. Композиция по п.1 или 2, отличающаяся тем, что содержит полимеризуемое соединение (D), содержащее, по меньшей мере, одну этиленненасыщенную связь.
10. Композиция по п.1 или 2, отличающаяся тем, что содержит компоненты в следующих количествах:
- соединение (А): от приблизительно 5 до приблизительно 70 мас.%,
- наполнитель (В): от приблизительно 25 до приблизительно 90 мас.%,
- инициатор (С): от приблизительно 0,1 до приблизительно 3 мас.%,
- полимеризуемое соединение (D): от приблизительно 0 до приблизительно 65 мас.%,
- смягчитель (Е): от приблизительно 0 до приблизительно 20 мас.%,
- вспомогательное вещество (F): от приблизительно 0 до приблизительно 25 мас.%,
мас.% относительно массы всей композиции.
11. Композиция по п.1 или 2, отличающаяся тем, что она является светоотверждаемой композицией и характеризуется, по меньшей мере, одним из следующих параметров после отверждения:
- прочность на изгиб: по меньшей мере, приблизительно 70 МПа, определенная в соответствии с ISO 4049,
- модуль упругости: от приблизительно 2 ГПа до приблизительно 11 ГПа, определенный в соответствии с ISO 4049,
- глубина отверждения: по меньшей мере, приблизительно 4 мм, определенная в соответствии с ISO 4049.
12. Композиция по п.1 или 2, отличающаяся тем, что она является химически отверждаемой композицией и характеризуется, по меньшей мере, одним из следующих параметров после отверждения:
- прочность на изгиб: от приблизительно 50 МПа до приблизительно 100 МПа, определенная в соответствии с ISO 4049,
- модуль упругости: от приблизительно 0,4 ГПа до приблизительно 2,0 ГПа, определенный в соответствии с ISO 4049,
- удлинение при разрыве: по меньшей мере, приблизительно 10%, определенное в соответствии с DIN 53455,
2
- ударная прочность: по меньшей мере, приблизительно 8 кДж/м, определенная в соответствии с ISO 179-1.
13. Композиция по п.1 или 2, отличающаяся тем, что она содержится в контейнере.
14. Набор компонентов, содержащий, по меньшей мере, 2 композиции, как описано в п.1 или 2, при этом композиции отличаются друг от друга, по меньшей мере, цветом.
15. Применение композиции по п.1 или 2, в качестве или для получения стоматологического цемента, материала для коронок или мостов, пломбировочного материала, литьевого материала, подкладочного материала под пломбу, состава для покрытия, заготовки, ортодонтических устройств, герметика или их комбинаций.